(57)【要約】  本発明は、第１のパネル状要素と、第２のパネル状要素と、第１のパネル状要素と第２のパネル状要素の間に挿入されたコーティングとを含む、特に表示装置のための装置に関する。本発明は、コーティングが第１及び／又は第２の要素に施与されている赤外反射コーティングであり、少なくとも第１のパネル状要素、少なくとも第２のパネル状要素及びコーティングが複合材を形成し、さらにパネル間の空間が充填材で埋められていることを特徴とする。【選択図】図１ｂ
2013509602.tif 000002
【特許請求の範囲】
【請求項１】
第１のパネル状要素（３）と、第２のパネル状要素（７）と、該第１のパネル状要素と該第２のパネル状要素の間に挿入されたコーティングとを含む、特に表示装置（１０００）のための装置（１）において、
前記コーティングが前記第１及び／又は第２の要素に施与されている赤外反射コーティング（９）であり、前記少なくとも第１のパネル状要素（３）、前記少なくとも第２のパネル状要素（７）及び前記コーティングが複合材を形成し、さらに前記パネル間の空間が充填材（８）で埋められていることを特徴とする装置。
【請求項２】
前記装置が、装置（１）の赤外域日射反射率が４５％〜９５％の範囲内、殊に５０％〜８０％の範囲内、であるように形成されていることを特徴とする請求項１記載の装置。
【請求項３】
第１のパネル状要素（３）及び／又は第２のパネル状要素（７）の縁部（５）は赤外反射コーティング（９）を有していないか、又は該赤外反射コーティングが縁部にて途切れていることを特徴とする請求項１又は２記載の装置。
【請求項４】
第１のパネル状要素の縁部（５）及び／又は第２のパネル状要素の縁部（５）がシール材を有することを特徴とする請求項３記載の装置。
【請求項５】
前記赤外反射コーティング（９）が次のコーティング：
Ｌｏｗ−Ｅコーティング
金属高伝導層から成るＬｏｗ−Ｅコーティング
次の金属：
銀
金
アルミニウム
の一つ以上を含むＬｏｗ−Ｅコーティング
の一つである
ことを特徴とする請求項１から４までのいずれか１項に記載の装置。
【請求項６】
第１及び／又は第２のパネル状要素が、とりわけ可視波長域における、反射防止膜（２０）を含み、その際、好ましくは
反射防止膜（２０）が次の表面：
第１のパネル状要素（３）の外側面（１３）；
第２のパネル状要素（７）の外側面（１１）
の一つ以上に配置されている
ことを特徴とする請求項１から５までのいずれか１項に記載の装置。
【請求項７】
前記装置が、装置の反射率Ｒｖｉｓが＜２％、特に＜１％、であるよう形成されている適合層（２３．１、２３．２）を含むことを特徴とする請求項１から６までのいずれか１項に記載の装置。
【請求項８】
前記適合層（２３．１、２３．２）が酸化物層及び／又は伝導性酸化物層であることを特徴とする請求項７記載の装置。
【請求項９】
前記適合層（２３．１、２３．２）が第１のパネル状要素（３）と赤外反射コーティング（９）、ならびに赤外反射コーティング（９）と第２のパネル状要素（７）の間に配置されていることを特徴とする請求項７から８までのいずれか１項に記載の装置。
【請求項１０】
前記反射防止膜（２０）が、
ａ）反射防止膜が液体法を用いて施与され、その際、液体法を用いて施与される層が次の技術の一つを用いて提供される：
反射防止膜をゾル−ゲル法を用いて施与する；
反射防止膜を干渉単層としてゾル−ゲル法から製造する；
反射防止膜を干渉多層としてゾル−ゲル法から製造する；
反射防止膜を干渉三層としてゾル−ゲル法から製造し、その際、第１層は屈折率１．６〜１．８を有し、第２層は屈折率１．９〜２．５を有し、そして第３層の屈折率は１．４〜１．５である、
ｂ）反射防止膜を高真空法を用いて製造し、その際、高真空法を用いて施与された層は次の方法の一つを用いて提供される：
反射防止膜を高真空法を用いて多層の干渉被膜系として製造する；
反射防止膜を高真空法を用いて単層系として製造する；
反射防止膜を高真空下でのスパッター法から製造する；
反射防止膜を高真空下での蒸着法から製造する、
ｃ）反射防止膜をＣＶＤ法を用いて製造し、その際、ＣＶＤ法を用いて施与された層は次の方法の一つを用いて提供される：
反射防止膜をオンラインＣＶＤ法から製造する；
反射防止膜をオフラインＣＶＤ法から製造する；
ｄ）反射防止膜をエッチング法を用いて製造し、その際、エッチング法を用いて施与された層は次の方法の一つを用いて提供される：
反射防止膜をエッチング法を用いて多孔層として製造する；
反射防止膜をエッチング法を用いて光拡散表面として製造する、
これら構造の一つを有するかないしはこれら施与方法で施与されていることを特徴とする請求項６から８までのいずれか１項に記載の装置。
【請求項１１】
第１のパネル状要素（２００１）と偏光フィルタ（２００５）とを含む、表示装置（２１２０）のための装置において、
該偏光フィルタ（２００５）が該パネル状要素（２００１）と結合されており、さらにその偏光方向がその背後にある表示装置（２１２０）から放射される光の偏光方向に対して平行に配向されており、そして該装置と表示装置（２１２０）の間に隙間（２１０２）が設けられている
ことを特徴とする表示装置のための装置。
【請求項１２】
前記装置が偏光フィルタを含み、該偏光フィルタが該第１パネル状要素と結合されており、さらにその偏光方向がその背後にある表示装置から放射される光の偏光方向に対して平行に配向されており、そして該装置と表示装置の間に隙間が設けられている
ことを特徴とする請求項１から１０までのいずれか１項記載の表示装置のための装置。
【請求項１３】
前記装置が、光スペクトル域３８０ｎｍ〜７８０ｎｍの透過率が、偏光を用いて測定された、平行の偏光方向でと直交の偏光方向でとの比、少なくとも３：１、好ましくは５：１、特に好ましくは少なくとも１０：１、を示すように形成されていることを特徴とする請求項１１から１２までのいずれか１項記載の装置。
【請求項１４】
少なくとも第２のパネル状要素（２０１１）が偏光子（２００５）と結合されていることを特徴とする請求項１１から１３までのいずれか１項記載の装置。
【請求項１５】
表示装置（２１２０）の前方の偏光子が構造標準と異なり省略されており、そしてその作用が偏光フィルタから前記装置（１０）に受け継がれたことを特徴とする請求項１１から１４までのいずれか１項記載の装置。
【請求項１６】
前記装置が偏光フィルタ（２００５）に加えてもう一つの赤外反射層（２２０１、２２０２）を含み、この赤外反射層は赤外域内で該装置を通る７８０ｎｍ〜２５００ｎｍの光についての透過率ＴＩＲを６０％未満、好ましくは３０％未満、特に好ましくは１０％未満、に低下させることを特徴とする請求項１１から１５までのいずれか１項記載の装置。
【請求項１７】
第１及び／又は第２のパネル状要素が、とりわけ可視波長域における、反射防止膜（２３００、２３０１、２３０２、２３０３）を含み、その際、好ましくは
反射防止膜（２３００、２３０１、２３０２、２３０３）が次の表面：
第１のパネル状要素（２００１）の外側面（２０１１）；
第２のパネル状要素（２０１１）の外側面（２０１２）；
偏光フィルタが前記装置の外気側の終端を形成する場合には、偏光フィルタ（２００５）の外側面（２０１３）、
の一つ以上に配置されていることを特徴とする請求項１１から１６までのいずれか１項記載の装置。
【請求項１８】
前記装置が、装置の反射率Ｒｖｉｓが＜３％、特に＜２％、であるよう形成されている反射防止膜（２３００、２３０１、２３０２、２３０３）を含むことを特徴とする請求項１７記載の装置。
【請求項１９】
前記装置が、Ｌｏｗ−Ｅ層を含み、その光学的設計が装置の反射率Ｒｖｉｓが＜３％、特に＜２％、であるよう形成されていることを特徴とする請求項１７又は１８記載の装置。
【請求項２０】
前記反射防止膜（２３００、２３０１、２３０２、２３０３）が、
ａ）反射防止膜が液体法を用いて施与され、その際、液体法を用いて施与される層が次の技術の一つを用いて提供される：
反射防止膜をゾル−ゲル法を用いて施与する；
反射防止膜を干渉単層としてゾル−ゲル法から製造する；
反射防止膜を干渉多層としてゾル−ゲル法から製造する；
反射防止膜を干渉三層としてゾル−ゲル法から製造し、その際、第１層は屈折率１．６〜１．８を有し、第２層は屈折率１．９〜２．５を有し、そして第３層の屈折率は１．４〜１．５である、
ｂ）反射防止膜を高真空法を用いて製造し、その際、高真空法を用いて施与された層は次の方法の一つを用いて提供される：
反射防止膜を高真空法を用いて多層の干渉被膜系として製造する；
反射防止膜を高真空法を用いて単層系として製造する；
反射防止膜を高真空下でのスパッター法から製造する；
反射防止膜を高真空下での蒸着法から製造する、
ｃ）反射防止膜をＣＶＤ法を用いて製造し、その際、ＣＶＤ法を用いて施与された層は次の方法の一つを用いて提供される：
反射防止膜をオンラインＣＶＤ法から製造する；
反射防止膜をオフラインＣＶＤ法から製造する；
ｄ）反射防止膜をエッチング法を用いて製造し、その際、エッチング法を用いて施与された層は次の方法の一つを用いて提供される：
反射防止膜をエッチング法を用いて多孔層として製造する；
反射防止膜をエッチング法を用いて光拡散表面として製造する、
これら構造の一つを有するかないしはこれら施与方法で施与されていることを特徴とする請求項１７から１９までのいずれか１項に記載の装置。
【請求項２１】
前記隙間（２１０２）がガス状物質、殊に空気、窒素、ヘリウム又はアルゴンで充填されていることを特徴とする請求項１１又は１２記載の装置。
【請求項２２】
表示装置（２１２０）、好ましくは著しく偏光された光を放射する液晶表示装置（２１３０）、のためのアタッチメントパネル（２１０１）としての、請求項１１から２１までのいずれか１項に記載の装置の使用。
【請求項２３】
縁部領域が密封されている屋外領域での表示装置（２１２０）のためのアタッチメントパネル（２１０１）としての、請求項１１から２１までのいずれか１項に記載の装置の使用。
【請求項２４】
アタッチメントパネル（２１０１）が請求項１１から２１までのいずれか１項に記載の装置であることを特徴とする、液晶表示装置（２１３０）とアタッチメントパネル（２１０１）を有する表示装置。
【請求項２５】
次の分野：
表示装置、とりわけ屋外領域での表示装置、特に液晶表示装置、の分野；
額縁用ガラスの分野
への、
請求項１から１０までのいずれか１項に記載の装置の使用。
【請求項２６】
アタッチメントパネルが請求項１から１０までのいずれか１項に記載の装置であることを特徴とする、
液晶表示装置（１０００）と、
アタッチメントパネル１０１）
を有する表示装置。
【発明の詳細な説明】
【技術分野】
【０００１】
本発明は、特に表示装置のための装置に関する。
【０００２】
第１の態様によれば本発明は、少なくとも第１のパネル状要素と、第２のパネル状要素と、該第１のパネル状要素と該第２のパネル状要素の間に挿入されたコーティングとを含む、表示装置のための装置に関する。第２の態様によれば本発明は、第１のパネル状要素と偏光フィルタとを含む、表示装置のための装置に関する。
【背景技術】
【０００３】
とりわけ好ましくは屋外領域で使用される表示装置の場合には、表示装置の許容し得ない加熱を防ぐために、表示装置が高価な冷却装置を使用して冷却されなければならないという問題が存在する。
【０００４】
このことは、表示装置が屋外領域で高い日射にさらされている場合にとりわけ問題である。表示装置には例えばディスプレイが含まれてよい。このディスプレイ自体に偏光子が備えられていてもよいし、ディスプレイ自体が偏光を発してもよい。
【０００５】
日射による加熱を防止するために、従来技術による表示装置、例えばディスプレイの場合には例えばＨａｌｌｅｒ社（独キルヒレンゲルン）製の合わせガラスの形の赤外線を反射するＳＩＰＬＥＸソーラーコントロールフィルムが表示装置の好ましくはアタッチメントパネルの、ガラス、殊にガラスパネル、に施与される。しかしながら、このような解決の場合にはなお依然として赤外域、即ち７８０〜２０００ｎｍの波長域での２８％の透過が生じ、そのことによって入射光、とりわけ日射、によるこのように装備されたガラスパネルの背後にともに存在する表示装置の加熱は十分には回避することができないに至る。日射による加熱についてはとりわけ７００ｎｍ〜約１２００ｎｍの範囲内の波長の放射が重要である、というのも太陽スペクトルがこの波長スペクトルでなお特筆すべきエネルギーを示すからである。さらにＳＩＰＬＥＸソーラーコントロールフィルムによって大部分の放射は吸収され、その結果、このフロントガラスパネルが著しく加熱され、その熱を例えばその背後にあるディスプレイに放射する。
【０００６】
外部の日射による入熱を下げるさらなるフィルムは例えば、Ｓｏｕｔｈｗａｌｌ社、米カリフォルニア州パロアルト（インターネット：ｗｗｗ．ｓｏｕｔｈｗａｌｌ．ｃｏｍ）のＸＩＲフィルムを含む積層物である。このフィルムの場合には赤外スペクトル域の望ましくない日射のより大きな部分が反射され、その結果、その背後に配置されたディスプレイないしは表示装置への日射が軽度に減少されるのがわかる。
【０００７】
しかしながら、このＸＩＲフィルムはきわめて著しく吸収性であり、その結果、このフロントガラスパネル自体がＳＩＰＬＥＸソーラーコントロールフィルムが使用される場合より強く加熱される。そのうえＸＩＲフィルムが積層複合材に挿入されており、そのことによって著しい光学不均一性がもたらされ、その結果、ディスプレイガラス範囲内での実用は不可能である。
【０００８】
前記フィルムの欠点は、わずかな透過が高い吸収という犠牲を払って獲得されることである。このことによってフロントガラスパネル、例えば表示装置、が加熱されることになり、さらに熱放射によって熱が系全体、ここでは表示装置、にもたらされることになる。
【０００９】
前記解決のもう一つの欠点は、影響が赤外スペクトル域、即ち７８０〜２５００ｎｍの波長域、に限定されることであった。しかしながら、まさしく３８０ｎｍ〜７８０ｎｍの可視域では日射のかなりの部分が作用し、赤外域に加えて表示装置のフロントガラスパネルの背後のディスプレイの著しい温度上昇をもたらす。まさしく日射の強い部位ではこのことによって入射光、とりわけ日射、によるこのように装備されたガラスパネルの背後に存在する表示装置の加熱は十分には回避することができず、さらにディスプレイがその最大許容作動温度を上回って加熱されるに至る。これによりディスプレイは黒変し、もはや判読不能である。日射による加熱についてはとりわけ３００ｎｍ〜約２５００ｎｍの範囲内の波長のスペクトル全体が重要である。一般的には公知の解決は、日射をヒトの眼が敏感ではない７８０〜２５００ｎｍの赤外域のみに減少させることを目標とし、可視スペクトル域には、太陽スペクトルがこの波長域でなお特筆すべきエネルギーを示すにもかかわらず、ほぼ影響を受けさせない。
【００１０】
可視波長域でのエネルギー入力の減少のための受動的な方法は、可視光の大部分を反射し、そのことによりエネルギー入力を低下させるコーティングである。これの例として、可視域における約３５％の反射を示すＳＣＨＯＴＴ  ＡＧ社の製品ＭＩＲＯＮＡを挙げておこう。この解決の欠点は、その背後にある表示装置のコントラストがこの反射率によって顕著に下げられることである。表示装置のフロントガラスパネルの前面の周囲から観察者に反射される放射に対する表示装置から観察者への所望の放射の比は、周囲の明るさがより強い場合に一層悪化し、そして明るい昼光の場合にはしばしば表示装置が完全に判読不能になる。このコントラストの改善のための解決としてこの場合にはしばしば反射防止膜でコーティングされたガラスパネルが使用されるが、その場合、このガラスパネルは可視域内での有効な日射遮蔽を示さない。
【００１１】
特に表示装置に使用される場合のこのフィルムのもう一つの欠点は、このフィルムが不良な光学的性質を示すことであった。
【００１２】
特許文献１からは、特に大面積のガラス用の、赤外反射膜を備えた合わせガラス板が公知となっている。
【００１３】
特許文献２には、赤外線及び長波光を反射する金属層、殊に金層もしくは銅層、を備えた大面積のガラスが示されている。
【００１４】
特許文献３からは太陽光線及び熱放射を反射する合わせガラス板が公知となっている。
【００１５】
特許文献４には赤外反射性の合わせガラス板の製法が示されている。
【００１６】
特許文献５には電極として放射率が低い被覆を有する光弁が示されている。
【００１７】
表示装置が特許文献６又は特許文献７から公知となっている。
【先行技術文献】
【特許文献】
【００１８】
【特許文献１】米国特許第２００９／０２３７７８２号明細書
【特許文献２】独国特許出願公開第１５９６８１０号明細書
【特許文献３】独国特許第１９９２７６８３号明細書
【特許文献４】独国特許出願公開第１９５０３５１０号明細書
【特許文献５】独国特許第６９４３０９８６号明細書（ＤＥ−Ｔ）
【特許文献６】独国特許出願公開第２８２４１９５号明細書
【特許文献７】特開２００６−１６２８９０号公報
【特許文献８】欧州特許出願公開第１２４８９５９号明細書
【非特許文献】
【００１９】
【非特許文献１】Ｈａｎｓ−Ｊｏａｃｈｉｍ  Ｇｌａｓｅｒ著、「Ｄｕｎｎｆｉｌｍｔｅｃｈｎｏｌｏｇｉｅ  ａｕｆ  Ｆｌａｃｈｇｌａｓ」、Ｋａｒｌ  Ｈｏｆｆｍａｎｎ出版、１９９９年
【発明の概要】
【発明が解決しようとする課題】
【００２０】
したがって本発明の課題は、従来技術の欠点を回避する装置を提供することである。
【課題を解決するための手段】
【００２１】
本発明によればこの課題は本発明の第１の態様により、第１のパネル状要素と第２のパネル状要素とから成る系において赤外反射コーティングが第１のパネル状要素と第２のパネル状要素との間に挿入され、詳しくは第１のパネル状要素と第２のパネル状要素が一つの複合材を形成し、その際、前記パネル間の空間が固形もしくは液状の充填材で埋められていることによって解決される。つまり充填材は、例えば断熱ガラス複合材の場合のような、ガス状ではない。
【００２２】
このような複合材によって、７８０ｎｍ〜２０００ｎｍの赤外線域での著しく高い反射率を示す、例えば透明な金属層、殊に銀層、を基礎とする赤外反射コーティング、いわゆるＬｏｗ−Ｅコーティングを使用できることが可能になる。
【００２３】
赤外反射コーティングが該第１のパネル状要素と該第２のパネル状要素の間に挿入されかつこれにより保護されることによって、高効率だが腐食しやすい銀の単層もしくは多層を赤外反射コーティングとして使用し、そして化学的及び機械的な攻撃、特に酸化に対して保護することが可能である。
【００２４】
銀層を基礎とするこのような、高反射の赤外コーティングはいわゆる「ソフト・コーティング（Ｓｏｆｔ−Ｃｏａｔｉｎｇｓ）」と呼ばれ、例えばきわめて詳細に非特許文献１、ｐ．１６７−１７１に記載されている。この出版物の開示内容は本願にきわめて広範囲にともに受け入れられる。該第１のパネル状要素と該第２のパネル状要素の間に挿入されたコーティングの腐食傾向を最小にするために、好ましくは第１のパネル状要素及び／又は第２のパネル状要素の縁部は赤外反射コーティングを有していないことが定められている。特に有利であるのは、赤外反射コーティングが７８０ｎｍ〜２５００ｎｍの波長域での著しく高い反射率を有する場合である。理想的なケースでは反射率は７８０ｎｍ〜２５００ｎｍの範囲内の波長に対して１００％である。
【００２５】
温度ＴＳＴＲＡＨＬＥＲ＝５７６２Ｋを有するプランク放射体によって太陽から放射される光線、つまり太陽光のスペクトル、が近似される場合には、波長＜３５０ｎｍの紫外分を無視すれば可視波長域３５０ｎｍ〜７８０ｎｍにおける太陽光のエネルギーないしは強度の約５５％であり、赤外波長域７８０ｎｍ〜２５００ｎｍにおけるエネルギーの約４５％であることが導き出されうる。波長域７８０ｎｍ〜２５００ｎｍでの反射率１００％である理想赤外線鏡であれば、したがって太陽光の４５％、つまり赤外の一部が反射される。
【００２６】
赤外線についてのコーティングの反射率の品質を示すために、本願では赤外域日射反射率が定義される。赤外域日射反射率は、温度５７６２Ｋを有するプランク放射体についての太陽光の近似スペクトルの相対強度で畳み込まれた波長域７８０ｎｍ〜２５００ｎｍでの赤外コーティングのスペクトル反射率であると本願で定義される。このように定義された赤外域日射反射率が従来技術によるフィルム、つまり例えば積層複合材中のＸＩＲフィルムについては約４０％であるのに対して、本発明による赤外コーティングを含む系は４５％〜９５％、特に５０％〜８０％の範囲内の赤外域日射反射率が特徴である。
【００２７】
２枚のパネル間に挿入された固形ないしは液状の充填材として好ましくはポリマー材料、硬化無機材料、例えば注型用樹脂又はフィルム、例えばＰＣＢフィルム、ＰＶＢフィルム、ＥＶＡフィルム、が使用される。
【００２８】
前記フィルムは本発明による赤外線反射コーティングに加えてさらに別のコーティング、例えばフィルム上に施与されたさらなるＬｏｗ−Ｅ層を含んでもよい。
【００２９】
前記赤外線高反射率コーティングは前記パネル状要素の一つもしくは二つに施与されてもよいし、これらパネル間に挿入積層された前記フィルムに施与されてもよい。
例えばポリマー材料、ＰＣＢフィルム、ＰＶＢフィルム又はＥＶＡフィルムを用いての前記複合材の製造のために、これらポリマー材料ないしはフィルムは加圧により液状化もしくは軟化され、これを用いて第１のパネル状要素と第２のパネル状要素が接着されることにより複合材が得られる。これにより、前記高反射率の赤外コーティングを直接接着するのに有利である。
【００３０】
耐食性に関して特に好ましいのは、第１のパネル状要素及び第２のパネル状要素の縁部がシール材を有する場合である。これに使用することができる可能なシール材は例えば、気体透過性がわずかであることに優れているブチルゴムである。代替的なシール方法は、またもや気体透過性がわずかであるプラスチックで接着された環状のアルミニウム箔によるシールである。
【００３１】
例えば非特許文献１、ｐ．１５５−２００ないしはｐ．２１９−２２８に記載された、銀層を基礎とする上記Ｌｏｗ−Ｅコーティングのほかに著しく良好な伝導率を有する他の層を使用することもできる。これの例は金層もしくはアルミニウム層である。
【００３２】
第１及び／又は第２のパネル状要素の縁部は、施与されたＬｏｗ−Ｅ層が複合材の側からは腐食しないように形成されていることが好ましい。有効な手段として例えばエッジデリーションを使用してよく、このエッジデリーションの場合にはＬｏｗ−Ｅ層が縁部までは続いておらず、したがって積層物が縁部にて上下のガラス間で直接密封されることができる。
【００３３】
好ましくはパネルの少なくとも５ｍｍが、赤外反射コーティングが途切れているかないしは赤外反射コーティングがない縁部として形成されている。縁部の最大境界は、合わせガラス板の観察者にとっての可視域が妨げられないよう選択される。
【００３４】
とりわけディスプレイ分野、即ち表示装置にガラスが使用される場合の、コントラスト及びこれに伴い表示品質を高めるために、第１及び／又は第２のパネル状要素に反射防止膜が備えられていることが定められている。
【００３５】
少なくとも１つの反射防止膜を本装置に備えることによってとりわけパネル状要素の可視波長域３８０ｎｍ〜８００ｎｍにおける反射は顕著に縮小され、したがってコントラストは反射防止膜なしの装置に比して顕著に高められる。好ましくは反射率Ｒｖｉｓは反射防止膜によって、反射防止膜が備えられていないパネル状要素に比して１０％〜４％減少される。反射防止膜なしのパネル状要素の反射率Ｒｖｉｓが例えば８％である場合には、反射防止膜によって反射率Ｒｖｉｓは０．１％〜６％、特に０．２％〜４％、に減少されることができる。前記反射率Ｒｖｉｓとは、視感度で畳み込まれた標準光Ｄ６５（人工昼光）での反射率のことである。個々の波長についての反射が例えば２％より大きくてよいにもかかわらず、標準光Ｄ６５について１％以下の値Ｒｖｉｓが得られることができる。
【００３６】
４５％〜９５％、特に５０％〜８０％、の範囲内の高い赤外反射及びとりわけ赤外域日射反射率を二つのパネル状要素とこれらの間に挿入された固形及び液状の充填材とから成る系全体について達成するために、高い赤外反射を達成するための少なくとも１つの銀層から成るＬｏｗ−Ｅコーティング系は調整される。このために、反射防止作用が固形もしくは液状の充填材、とりわけ、例えばＰＶＢフィルムの、積層フィルム、の屈折率に適合されているように、前記銀を取り囲む層が調整される。例えばこのような屈折率への適合は陰極スパッタによって達成することができる。例えば、陰極スパッタは、このような適合を実施できるようにする多数の酸化物物質を有する。Ｌｏｗ−Ｅコーティングのベースとして例えば、上記調整に従って改質された、即ち固形もしくは液状の充填材、とりわけフィルム、の屈折率に適合された、ＡＲＣＯＮ社（独Ｂｕｃｈａ、Ｆｅｕｃｈｔｗａｎｇｅｎ）により製造される日射遮蔽層Ｓｕｎｂｅｌｔ  Ｐｌａｔｉｎを使用してよい。
【００３７】
とりわけ、好ましくは酸化物層もしくは酸化物伝導層を含む適合層の挿入によって、本装置の反射率Ｒｖｉｓが＜２％、特に＜１％、であることが可能である。
【００３８】
前記複合材の表面での反射が減少することによって次のことがもたらされる、つまり反射防止膜によってならびに複合材の内部ではＬｏｗ−Ｅ層と場合によっては適合層によってコントラストが反射防止膜が備えられていない要素に比して顕著に高められる。反射防止膜として好ましくは干渉被膜系が使用される。このような系の場合には反射防止膜の境界面で光が反射される。それどころか、境界面で反射された波は干渉によって位相ならびに振幅の条件が満たされた場合に完全に消滅することができる。
【００３９】
このような反射防止膜は例えば、Ｓｃｈｏｔｔ  ＡＧ社の製品ＡＭＩＲＡＮ、ＣＯＮＴＵＲＡＮ又はＭＩＲＯＧＡＲＤで実現されている。広帯域の反射防止のための干渉被膜系に関して特許文献８も参照され、この特許文献の開示内容がきわめて広範囲に本願にともに受け入れられる。
【００４０】
光学的に可視のスペクトル域３８０ｎｍ〜７８０ｎｍでの反射Ｒｖｉｓの減少のほかに反射防止膜によって好ましくは１０％までの透過率の増大を達成することもできる。
【００４１】
反射防止膜は好ましくは第１及び／又は第２のパネル状要素の外向きの側面、即ち外気に向けられた側面に備えられる。反射防止膜として、種々の方法によって製造された層が使用される。このような層はゾル−ゲル法、スパッター法、エッチング法又はＣＶＤ法で製造することができる。詳しくは反射防止膜は次の施与方法の一つで施与することができる：
ａ）反射防止膜を液体法（Ｆｌｕｓｓｉｇｔｅｃｈｎｏｌｏｇｉｅ）を用いて施与し、その際、液体法を用いて施与された層は次の方法の一つを用いて提供される：
反射防止膜をゾル−ゲル法を用いて施与する；
反射防止膜を干渉単層としてゾル−ゲル法から製造する；
反射防止膜を干渉多層としてゾル−ゲル法から製造する；
反射防止膜を干渉三層としてゾル−ゲル法から製造し、その際、第１層は屈折率１．６〜１．８を有し、第２層は屈折率１．９〜２．５を有し、そして第３層の屈折率は１．４〜１．５５である。
ｂ）反射防止膜を高真空法を用いて製造し、その際、高真空法を用いて施与された層は次の方法の一つを用いて提供される：
反射防止膜を高真空法を用いて多層の干渉被膜系として製造する；
反射防止膜を高真空法を用いて単層系として製造する；
反射防止膜を高真空下でのスパッター法から製造する；
反射防止膜を高真空下での蒸着法から製造する。
ｃ）反射防止膜をＣＶＤ法を用いて製造し、その際、ＣＶＤ法を用いて施与された層は次の方法の一つを用いて提供される：
反射防止膜をオンラインＣＶＤ法から製造する；
反射防止膜をオフラインＣＶＤ法から製造する；
ｄ）反射防止膜をエッチング法を用いて製造し、その際、エッチング法を用いて施与された層は次の方法の一つを用いて提供される：
反射防止膜をエッチング法を用いて多孔層として製造する；
反射防止膜をエッチング法を用いて光拡散表面として製造する。
【００４２】
使用としては、一方で高い赤外反射率を示すことに特に優れている本発明にとって表示装置、とりわけ屋外領域での表示装置、及びここでは好ましくは液晶表示装置、の分野への使用が考慮の対象となる。反射防止膜が使用される場合には高いコントラスト、例えば４０〜８０の範囲内であるコントラスト、を達成することができ、これに制限されない。とりわけ表示装置のためのパネルの、装置のほかに本発明はディスプレイないしはディスプレイ装置及びアタッチメントパネルを備えた表示装置をも提供し、この場合、アタッチメントパネルはこれらに挟まれた赤外反射コーティングを伴う２枚のパネル状要素を含む本発明による装置として形成されている。表示装置として殊に液晶表示装置ならびに有機ＬＥＤ表示装置もしくはＬＥＤ表示装置が考慮の対象となる。
【００４３】
表示装置への使用のほかに額縁用ガラスとしての使用も可能である。
【００４４】
本発明によれば冒頭に記載の課題は本発明の第２の態様により、少なくとも１つの第１のパネル状要素と少なくとも１つの偏光フィルタから成る表示要素のための装置が提供されることによって解決される。この場合には偏光フィルタは、表示装置の放射された偏光が本装置によってわずかにしか減衰されないように施与される。このことは本発明によれば、本装置の偏光フィルタの透過方向が、偏光フィルタが表示装置から放射された光の最大限の部分を透過するよう配向されることによって達成される。このことによって表示装置の有効信号が７０％より大きな、特に８０％より大きな、高い割合で本装置を透過されるが、同時に、偏光フィルタの透過方向に対して直交する振動面を有する太陽光が減衰される。ディスプレイの表示の良好な可読性にとって、本装置を通しての表示装置の放射光の透過率は５０％以上、特に７０％以上、であることが好ましい。
【００４５】
本装置と表示装置の間に隙間が形成され、この隙間はガス状媒体で充填されている。ガス状媒体は空気もしくは窒素でもよいし、希ガス、例えばヘリウムもしくはアルゴン、でもよい。隙間を形成する本発明による装置と表示装置間の距離は１〜５００ｍｍ、特に５〜１００ｍｍ、の範囲内である。
【００４６】
このような構造によって、ここでは波長３８０ｎｍ〜７８０ｎｍのスペクトル域として定義される、偏光された可視光線が表示装置から７０％より大きな、特に８０％より大きな高い透過率で本装置を通して観察者に到達することが可能となり、その一方で光線の可視波長域での偏光されていない太陽光の一部は約５０％しか表示装置に到達しない。
【００４７】
加えて、このスペクトル分をも抑制するために、この構造の場合には当然のことながら日射の赤外分、赤外波長域７８０ｎｍ〜２５００ｎｍ、における透過率を減少させるための上記の解決の全て使用することができる。とりわけ、本発明の第１の態様により記載された本装置を通して表示装置までの太陽光の赤外分の透過率を減少させるための措置を使用することができる。
【００４８】
本発明の第２の態様により課題を解決するために、標準として本明細書で示した表示装置に使用される偏光フィルタが使用される。本発明による表示装置は液晶ディスプレイ、液晶画面、液晶表示装置又はＴＦＴディスプレイとも呼ばれ、これらの場合には光はバックライト及び偏光フィルタを用いて得られ、そして、さらなる前面の偏光フィルタと組み合わされた液晶エレメントによる偏光方向の回転によって輝度変化に変換される。上記実施形態によって偏光を放射する他の全ての表示システムもまた改善することができる。
【００４９】
本発明の代替的な実施形態の場合には表示装置は、本装置の偏光フィルタが同時に表示装置の前方のフィルタとして使用することができるよう変更することができる。この場合にも表示装置における液晶の加熱を減少させるために、本装置と表示装置との間の距離、特に液晶を含む範囲の距離が必要である。
【００５０】
偏光フィルタは、一定に配向された光ないしは光波のみを通す偏光フィルタ又は偏光子である。偏光フィルタはいくつかの種々の技術により実現することができる。最も知られた技術は、ポリビニルアルコールから成る層を有し、適当な粒子、例えば二色性色素、著しく微細な炭素糸又は拡散導入されたヨウ素が混入されているフィルムの延伸によって作業が行なわれる。一方向でのフィルムの塑性伸びによって分子が引き方向に沿って平行に配向される。これら分子は配向後に貫通する光を著しく異方性をもって吸収する。偏光フィルタを通過する非偏光が振動面ではほぼ吸収されないのに対して、とりわけ、これに対して垂直の直交する振動面はほぼ完全に吸収される。当業者には、本発明による装置への適用には、偏光フィルタが少なくとも日射の可視域で透過への顕著な偏光の作用を示す限り、全ての入手しうる偏光フィルタを使用することもできることが公知である。これを凌駕して光の赤外分にも影響を及ぼす偏光フィルタの場合には有利な作用が改めて増幅される。偏光子は多くの企業によって提供されている。例として本明細書では、偏光フィルタを提供し、さらに偏光子の作動方式についての技術的情報もインターネットで提供しているマインツのＩＴＯＳ社を挙げる。
【００５１】
温度ＴＳＴＲＡＨＬＥＲ＝５７６２Ｋを有するプランク放射体によって太陽から放射される光線、つまり太陽光のスペクトル、が近似される場合には、波長＜３８０ｎｍの紫外分を無視すれば可視波長域３８０ｎｍ〜７８０ｎｍにおける太陽光の強度の約５５％であり、赤外波長域７８０ｎｍ〜２５００ｎｍでの約４５％であることが導き出されうる。本明細書に記載した偏光子が使用される場合にはスペクトルの可視分のうち（つまりスペクトル強度の約５５％）光線の半分が偏光子で吸収されることが可能であり（つまり主として偏光フィルタの配向に対して直交する光線）、そして表示装置の加熱にはもはや寄与しない。したがって、回避しうるこの割合はエネルギーの約２７％、即ち上記スペクトル強度の半分５５％である。
【００５２】
上記偏光フィルタはディスプレイ産業用に大量に製造されている。その際、表示装置のフロントガラスパネルに直に固定するために、通常、偏光フィルタには粘着性層が備えられている。偏光子の前面には任意で、前面での妨げになる反射を最小限にしかつ明るい環境でのコントラスト増大に寄与する反射防止膜がさらに備えられてよい。
【００５３】
本発明の第２の態様による装置はディスプレイのためのアタッチメントパネル及びフロントガラスとして種々に実現されてよい。
【００５４】
最も簡単な形では上記偏光フィルタは第１のパネル状要素、好ましくは固定のガラスパネルに固定され、さらにこのようにして簡単な複合材を形成する。そのような複合材が表示装置のためのアタッチメントパネルもしくはフロントガラスとして使用されるべき場合には、偏光方向が高い透過率のために、表示要素における前面の偏光子の偏光方向に対して平行であるように、上記偏光フィルタは第１のパネル状要素に固定される。
【００５５】
しかしながら、高められた機械的強度を有し、そして例えば合わせ安全ガラスとして許容されうる固定の複合材を得るために、上記偏光フィルタは第１のパネル状要素と第２のパネル状要素間に積層されてもよい。
【００５６】
２枚のパネル状要素間に挿入された固形ないしは液状の充填材として好ましくはポリマー材料、硬化無機材料、例えば注型用樹脂又はフィルム、例えばＰＶＢ（ポリビニルブチラール）フィルム、ＥＶＡ（エチレン酢酸ビニル）フィルム、ＰＡ（ポリアクリレート）フィルム、ＰＭＭＡ（ポリメタクリル酸メチル）フィルム又はＰＵＲ（ポリウレタン）フィルムが使用される。
【００５７】
上記ポリマー材料を用いて、偏光フィルタの本発明による挿入に加えて、赤外線を反射するコーティング又は赤外反射フィルム、例えば本発明の第１の態様により記載されたようなフィルムに施与されたさらなるＬｏｗ−Ｅ層も複合材に挿入されてよい。これにより赤外域における保護作用がなお付加的に改善されることができる。Ｌｏｗ−Ｅコーティングは、７８０ｎｍ〜２５００ｎｍの赤外線域での著しく高い反射率を示す、例えば透明な金属層、殊に銀層を基礎とする赤外反射コーティングの例である。
【００５８】
例えばＰＶＢフィルム、ＥＶＡフィルム、ＰＡフィルム、ＰＭＭＡフィルム又はＰＵＲフィルムといったポリマー材料を用いての前記複合材の製造のために、これらポリマー材料ないしはフィルムは加圧により液状化もしくは軟化され、これを用いて第１のパネル状要素と第２のパネル状要素が接着されることにより複合材が得られる。
【００５９】
とりわけディスプレイ分野への本装置の使用により表示装置についてのコントラスト及びしたがって表示品質を高めるために、本発明の別の実施形態の場合には、複合材の最初及び／又は最後の表面が反射防止膜でコーティングされていることが定められている。
【００６０】
反射防止膜で複合材の少なくとも１つの表面がコーティングされることによってとりわけ装置の可視波長域３５０ｎｍ〜７８０ｎｍにおける反射は顕著に縮小され、したがってコントラストは反射防止膜なしの装置に比して顕著に高められる。このコントラストは、周辺光がアタッチメントパネルで反射された光線に対するディスプレイから放射される光の比に関する。好ましくは反射率Ｒｖｉｓは反射防止膜によって、反射防止膜が備えられていないパネル状要素に比して４〜５０倍（Ｆａｋｔｏｒ）減少される。反射防止膜なしのパネル状要素の反射率Ｒｖｉｓが例えば８％である場合には、反射防止膜によって反射率Ｒｖｉｓは０．１％〜６％、特に０．２％〜４％、に減少されることができる。前記反射率Ｒｖｉｓとは、視感度で畳み込まれた標準光Ｄ６５（人工昼光）での反射率のことである。個々の波長についての反射が例えば２％より大きくてよいにもかかわらず、標準光Ｄ６５について１％以下の値Ｒｖｉｓが得られることができる。
【００６１】
前記複合材の表面での反射が減少することによって次のことがもたらされる、つまり反射防止膜によってならびに複合材の内部ではＬｏｗ−Ｅ層と場合によっては適合層によってコントラストが反射防止膜が備えられていない要素に比して顕著に高められる。反射防止膜として好ましくは干渉被膜系が使用される。このような系の場合には反射防止膜の境界面で光が反射される。それどころか、境界面で反射された波は干渉によって位相ならびに振幅の条件が満たされた場合に完全に消滅することができる。
【００６２】
このような反射防止膜は例えば、Ｓｃｈｏｔｔ  ＡＧ社の製品ＡＭＩＲＡＮ、ＣＯＮＴＵＲＡＮ又はＭＩＲＯＧＡＲＤで実現されている。
【００６３】
広帯域の反射防止のための干渉被膜系に関して特許文献８も参照され、この特許文献の開示内容がきわめて広範囲に本願にともに受け入れられる。
【００６４】
光学的に可視のスペクトル域３８０ｎｍ〜７８０ｎｍでの反射Ｒｖｉｓの減少のほかに反射防止膜によって好ましくは１０％までの透過率の増大を達成することもできる。
【００６５】
反射防止膜、短くＡＲコーティング、は好ましくは第１及び／又は第２のパネル状要素の外向きの側面、即ち外気に向けられた側面に備えられる。反射防止膜として、種々の方法によって製造された層が使用される。このような層はゾル−ゲル法、スパッター法、エッチング法又はＣＶＤ法で製造することができる。偏光フィルタ上に直にこのようなＡＲコーティングを析出することも可能である。詳しくは反射防止膜は、液体法、高真空法、ＣＶＤ法又はエッチング法を用いた前記施与方法の一つで施与することができる。
【００６６】
第２の態様による本発明は、本装置を光が通過する際に偏光フィルタの偏光方向の配置に応じて光スペクトル域３８０ｎｍ〜７８０ｎｍでの光の振動面が相応する直交の振動面に対して著しく抑制されることにとりわけ優れている。光学的に可視の波長域での工業用の偏光子によって１：１０００を上回る一偏光方向での光の抑制が達成されるのが通常であるが；しかしながら、日射遮蔽作用の上記の有利な効果は光学的に可視のスペクトル域での１：５より良好な抑制度から既に達成されることができる。本装置を通しての光スペクトル域３８０ｎｍ〜７８０ｎｍの光の透過率は本発明によれば、偏光を用いて測定された、本装置を通しての透過の、偏光フィルタの平行の偏光方向での、直交の偏光方向に対しての比は、少なくとも３：１、好ましくは５：１、特に好ましくは少なくとも１０：１、である。
【００６７】
反射防止膜が使用される場合には高いコントラスト、例えば４０〜８０の範囲内であるコントラスト、を達成することができ、これに制限されない。
【００６８】
本発明に従ったこのような装置は表示装置、とりわけ屋外領域での表示装置、の分野そしてここでは好ましくは液晶表示装置、に使用されることができる。この場合には本発明による装置はアタッチメントパネルもしくはフロントガラスとして表示装置の前に配置され、その際、好ましくは本装置と表示装置の間に距離が設けられ、この距離はガス状媒体で満たされている。
【００６９】
とりわけ屋外領域での適用のために本発明の第２の態様による装置は別の実施形態の場合にはエッジシール材を備えて実施されていてよく、このことには高い空気湿度に対する耐性というさらなる利点がある。偏光フィルタの耐食性に関して特に好ましいのは、複合材で第１のパネル状要素及び第２のパネル状要素の縁部がシール材を有する場合である。これに使用することができる可能なシール材は例えば、気体透過性がわずかであることに優れているブチルゴムである。代替的なシール方法は、またもや気体透過性がわずかであるプラスチックで接着された環状のアルミニウム箔によるシールである。
【００７０】
第１及び／又は第２のパネル状要素の縁部は、施与された偏光フィルタ及び場合によってはさらに、施与されたＬｏｗ−Ｅ層もが複合材の側からは腐食しないように形成されていることが好ましい。有効な手段として例えばエッジデリーションを使用してよく、このエッジデリーションの場合にはＬｏｗ−Ｅ層及びまた偏光フィルタが縁部までは続いておらず、したがって積層物が縁部にて上下のガラス間で直接密封されることができる。
【００７１】
好ましくはパネルの少なくとも５ｍｍが、偏光フィルタ及び場合によっては赤外反射コーティングが途切れているかないしは赤外反射コーティング及び偏光フィルタがない縁部として形成されている。縁部の最大境界は、合わせガラス板の観察者にとっての可視域が妨げられないよう選択される。
【００７２】
表示装置のために本発明はディスプレイないしはディスプレイ装置及びアタッチメントパネルを備えた表示装置をも提供し、この場合、本発明による装置としてのアタッチメントパネルは、施与された偏光子を備えた少なくとも１つのパネル状要素を含み、そしてディスプレイないしはディスプレイ装置とアタッチメントパネルとの間に隙間が配置されている。表示装置として殊に液晶表示装置ならびに、ディスプレイから放射された光が著しく偏光されて放射される他の表示装置が考慮の対象となる。
【００７３】
次に本発明を図につき次のとおり説明する。
【図面の簡単な説明】
【００７４】
【図１ａ】本発明の第１の態様による赤外反射コーティングを備えた本発明によるパネルの基本構造を示す図である。
【図１ｂ】本発明の第１の態様による赤外反射コーティングを備えた本発明によるパネルの基本構造を示す図である。
【図２】図１ａ−１ｂによる本発明によるパネルを備えた液晶表示装置を示す図である。
【図３ａ】波長に応じた本発明による赤外コーティングの反射率曲線を示す図である。
【図３ｂ】波長に応じた本発明による赤外コーティングの透過率曲線を示す図である。
【図４ａ】本発明の第２の態様による偏光フィルタが組み込まれた本発明による装置の基本構造を示す図である。
【図４ｂ】本発明の第２の態様による偏光フィルタが組み込まれた本発明による装置の基本構造を示す図である。
【図４ｃ】本発明の第２の態様による偏光フィルタが組み込まれた本発明による装置の基本構造を示す図である。
【図４ｄ】本発明の第２の態様による偏光フィルタが組み込まれた本発明による装置の基本構造を示す図である。
【図５ａ】組み込まれた偏光フィルタ及び補助的な赤外線保護装置を備えた本発明による装置の基本構造を示す図である。
【図５ｂ】組み込まれた偏光フィルタ及び補助的な赤外線保護装置を備えた本発明による装置の基本構造を示す図である。
【図６】図４ａ〜４ｄもしくは５ａ〜５ｂの一つによる本発明による装置を備えた直達日射のある適用のための液晶表示装置の構造を示す図である。
【図７】波長に対する、検光子を備えた偏光フィルタの平行な（同じ）配向及びこれに垂直な配向での本発明による、２枚の４ｍｍのフロートガラス間に積層された偏光フィルタの透過率曲線を示す図である。
【図８】波長に対する、検光子を備えた偏光フィルタの平行な（同一の）配向及びこれに垂直な配向での本発明による、片面が反射防止された２枚の４ｍｍのフロートガラス間に積層された偏光フィルタの反射率曲線を示す図である。
【発明を実施するための形態】
【００７５】
図１ａは本発明の第１の態様による本発明による装置１の平面図を示し、図１ｂは線Ａ−Ａに沿った断面を示す。
【００７６】
図１ａの平面図は、本発明の第１の態様による第１のパネル状要素３を示す。第１のパネル状要素３は、赤外反射コーティング９が備えられていない縁部５を有する。２枚のパネル状要素３，７から成る、合わせガラス要素とも呼ばれる系ないしは装置１の構造は、図１ｂの線Ａ−Ａに沿った断面図に明示されている。第１のパネル状要素の方は符号３で示されている。赤外反射コーティングは、第１のパネル状要素３と第２のパネル状要素７間に挿入され、符号９で示されている。
【００７７】
赤外反射コーティングは２枚のパネル状要素とともに一つの複合材ないしは合わせガラス板を形成する。複合材を形成するために２枚のパネル３及び７間の隙間に固形もしくは液状の充填材８、殊にポリマー材料又は硬化された無機物質、が挿入される。２枚のパネルがガス状媒体を有する隙間によって相互に分離されて配置されている断熱ガラス複合材と異なり、本発明による装置の場合にはパネル状要素３、７は充填材８及び赤外反射コーティング９を介して直接相互に接していて、合わせガラス要素を生じている。図１ｂの断面図からわかるように、パネル状要素３ならびにパネル状要素７の縁部５は充填材８も赤外反射コーティング９も備えられていない。縁部領域にはシール剤（示されていない）がもたらされてよく、このシール剤によって充填材、例えばフィルム、に沿った拡散によって湿気が第１のパネル状要素と第２のパネル状要素間の隙間に侵入するのが阻止され、このようにして第１及び第２のパネル状要素間に存在する、好ましくはＬｏｗ−Ｅコーティングである赤外反射コーティング９が腐食から保護される。合わせガラス要素ないしは本装置１についての外側面ＡＵＳＳＥＮに入射する、可視光（ＶＩＳ）及び赤外線を含む太陽光の透過率ＴｖｉｓないしはＴ（ＩＲ）及び反射率Ｒｖｉｓないしは赤外域日射反射率も記載されている。可視波長域で高い透過率Ｔｖｉｓ及び低い反射率Ｒｖｉｓ、特にＲｖｉｓ＜２％、殊に＜１％、を達成するために、本装置１ないしは合わせガラス要素の内部の反射率Ｒｖｉｓを最小にする酸化物及び／又は伝導性酸化物適合層２３．１、２３．２が備えられていてよい。銀層を第２のパネル状要素７のガラスに適合させるために、このような層２３．１は既にＬｏｗ−Ｅ層９の下側に使用される。類似の層構造２３．２は次にＬｏｗ−Ｅ層９の上側に同じく使用されることができ、その結果、Ｌｏｗ−Ｅ層９に対して両側にほぼ対称的な層構造が生じる。この層はＬｏｗ−Ｅ層の銀の保護のための拡散遮断層と、その屈折率ジャンプ及び膜厚がその場合には適合層として設計された他の酸化物又は窒化物から成る適合層とによって構成される。
【００７８】
赤外反射コーティング、殊に銀層を基礎とするＬｏｗ−Ｅコーティングの形成は非特許文献１、ｐ．１６７−１７１に詳細に記載されており、この特許文献の開示内容がきわめて広範囲に本願にともに取り入れられる。他の金属、例えば金又はアルミニウム、も赤外反射コーティングとして可能であるのに対して、銀はその良好な色の効果ゆえに有利である。
【００７９】
本装置がとりわけ屋外領域で表示装置に使用される際には、直射日光の入射の際のコントラストを高めるために本装置の外側面ＡＵＳＳＥＮ、即ち外気に向けられた側面１３に反射防止膜２０が備えられている場合が有利である。この場合には第１のパネル状要素の側面１３のみに反射防止膜２０が備えられている。当然のことながら、付加的に外側面ＩＮＮＥＮ、即ち第２のパネル状要素７の側面１１にも反射防止膜が備えられていることが好ましい。
【００８０】
反射防止膜として、例えばゾル−ゲル法又はスパッター法によって製造された反射防止膜が使用される。次にこのような反射防止膜についての２つの実施例を記載することとする。
【００８１】
例１
ゾル−ゲル法により製造される片面の反射防止膜：
このコーティングはそれぞれ３つの個々の層から成り、次の構造を有する：基板＋Ｍ＋Ｔ＋Ｓ。Ｔの符号がつけられた個別の層は二酸化チタンＴｉＯ２を含有し、Ｓの符号がつけられた個別の層は二酸化ケイ素ＳｉＯ２を含有し、そしてＭの符号がつけられた個別の層はそれぞれＳ−及びＴ−混合溶液から引かれる。フロートガラス基板をコーティング前に入念に清浄化する。浸漬溶液をそれぞれ空気湿度５〜１０ｇ／ｍ３で２８℃に温度調節した室内で塗布し、引き出し速度は個別の層Ｍ／Ｔ／Ｓについて約２７５／３３０／２８８ｍｍ／ｍｉｎである。各ゲル層のこの引き出しに空気中での焼成工程が続く。焼成温度及び焼成時間は第１のゲル層の製造後の１８０℃／２０ｍｉｎならびに第２及び第３のゲル層の製造後の４４０℃／６０ｍｉｎである。Ｔ層の場合には浸漬溶液は次のとおり組成されている（リットルあたり）：チタニウム−Ｎ−ブチレート６８ｍｌ、エタノール（無水）９１８ｍｌ、アセチルアセトン５ｍｌ及びエチルブチルアセテート９ｍｌ。Ｓ層の製造のための浸漬溶液はケイ酸メチルエステル１２５ｍｌ、エタノール（無水）４００ｍｌ、Ｈ２Ｏ（蒸留）７５ｍｌ、酢酸７．５ｍｌを含有し、さらに約１２時間の休止時間後にエタノール（無水）３９３ｍｌで希釈される。平均屈折率を有する酸化物を製造するためのコーティング溶液をＳ＋Ｔ溶液の混合によって調製する。Ｍの符号がつけられた層を二酸化ケイ素含量５．５ｇ／ｌ及び二酸化チタン含量２．８ｇ／ｌを有する浸漬溶液から引き出す。使用された湿式化学的なゾル−ゲル法により浸漬方法として大きな面積の経済的なコーティングが可能となり、その際、２枚のパネルを浸漬過程前に相互に接合し、それにより必要な片面の反射防止作用が達成される。接着剤は、４４０℃で上記焼付け時間内に燃焼するように選択されており、その結果、パネルは分離してこの工程を出て行く。
【００８２】
例２
スパッター法により製造される片面の反射防止膜：
この被膜はマグネトロンスパッターによるＭＦスパッター法を用いた連続装置で被膜化され、その際、基板はいわゆるキャリア上に置かれ、このキャリア上でこのスパッター装置内を運搬される。コーティング装置内で基板を先ず表面の「脱水」のために約１５０℃に予熱する。引き続き、反射防止系（４層から成る例として）を次のとおり製造する：
Ａ）  １．７ｍ／ｍｉｎの送りで高屈折率の層をスパッターし、その際、キャリアはスパッター源の前で往復し、そしてその間に厚さ３０ｎｍの層が析出される。層の生成をプラズマインピーダンスへの反応ガスの調整下でのアルゴン及び反応ガスの添加によって行なう。１×Ｅ−３〜１×Ｅ−２ｍｂａｒの範囲内の通常のプロセス圧をもたらすプロセス圧をとりわけアルゴンの量によって決定する。プラズマ内での析出をパルジングを介して行なう。
Ｂ）  低屈折率の層を２．１４ｍ／ｍｉｎの送りでスパッターする。これにより厚さ３０．５ｎｍの層が得られる。層の生成を層１下の析出に従い行なう。
Ｃ）  高屈折率の層を層１に従いスパッターする。この場合には０．９ｍ／ｍｉｎの送りで厚さ５４ｎｍの層が生成される。
Ｄ）  低屈折率の層を層２に従いスパッターする。０．６３ｍ／ｍｉｎの送りで厚さ１０３ｎｍの層が生成される。引き続き、コーティングされた基板はキャリアを用いて移送チャンバを経て排出される。
【００８３】
上記のような反射防止膜を用いてＴｖｉｓ／Ｒｖｉｓで定義される、１０〜６０、特に２０〜６０、殊に４０〜５０、の範囲内のコントラストが標準光で達成されることができ、この場合、反射防止されていないパネルの場合にはコントラスト値は７未満である。Ｒｖｉｓは標準光Ｄ６５での層の反射率を、Ｔｖｉｓは透過率を、即ち可視波長域３５０〜７８０ｎｍにおける反射率ないしは透過率を示す。
【００８４】
図２には、ディスプレイ、この場合には液晶表示装置１３０、のためのアタッチメントパネルとしての本発明の第１の態様による本発明による装置１０１を備えた表示装置１０００が示されている。図１ａ〜１ｂに示されているように、本発明による装置１０１には第１のパネル状要素１０３と、第２のパネル状要素１０７と、これらに挟まれた赤外反射層１０９と、この第１のパネルの外側面に施与された反射防止膜１２０とが備えられている。アタッチメントパネルとして形成された本装置１０１の背後にある液晶表示装置１３０は、これに限定されることなく、照明手段１３５を備えた２枚のパネル１３１．１、１３１．２間に挿入された液晶１３３を有する。液晶表示装置１３０全体はハウジング１３７に組み込まれている。液晶表示装置１３０は可能なディスプレイの一つにすぎず、その他の可能なディスプレイには制御可能ＬＥＤあるいはまたＯＬＥＤが含まれる。液晶表示装置が示されてはいるが、本発明はこれに限定されていない。
【００８５】
アタッチメントパネルとしての本発明による装置１０１によって、太陽１５０の光によりアタッチメントパネルと液晶表示装置１３０間の隙間が加熱されるのが十分に阻止される。しかし、それにもかかわらず液晶表示装置１３０の固有の発熱という理由から、液晶表示装置を能動的に冷却装置１６０で冷却する必要がある。
【００８６】
しかしながら、冷却装置１６０は、従来技術の場合よりはるかに小さくサイズ決定されることができる、というのもパネルと液晶表示装置間への日射に基づく入熱が行なわれないからである。
【００８７】
図３ａは、波長４００ｎｍ〜２４００ｎｍにわたる種々の層系を備えた装置についての反射率を示す。
【００８８】
図３ｂには同じ符号を有する同じ層系についての関連の透過率値が示されている。
【００８９】
符号１０００は反射防止膜を備えた「Ｓｕｎｂｅｌｔ  Ｐｌａｔｉｎ」層の修正された層設計を基礎とするＡＲＣＯＮ社（Ｆｅｕｃｈｔｗａｎｇｅｎ、Ｂｕｃｈａ）の赤外反射層としての銀をベースとするコーティングから成る系を示し、符号１０１０はＳｏｕｔｈｗａｌｌ社のＸＩＲフィルムと反射防止膜とを有する系の反射率及び吸収率を示し、ならびに符号１０２０は反射防止及び赤外反射フィルムＳｉｐｌｅｘ  Ｓｏｌａｒ  Ｃｏｎｔｒｏｌを有する従来技術による系を示し、ならびに比較として赤外反射コーティングなしの、符号１０３０が付された反射防止膜（ＳＣＨＯＴＴ社のＣＯＮＴＵＲＡＮ）が示されている。付加的に図３ａにはさらに７８０ｎｍ、可視光の境界、を上回る全ての波長を反射する理想的な反射の赤外線鏡の曲線１０４０が示されており、表面温度５７６２Ｋを有するプランク放射体として近似された太陽スペクトルの理想化された強度分布１０５０が示されている。この場合には吸収バンドはスペクトルの簡素化のため無視した。全ての装置とは、第１及び第２のパネル状要素ならびにそれに対応するコーティングを有する複合材系である。可視波長域における反射率Ｒｖｉｓ及び透過率Ｔｖｉｓならびに赤外透過率Ｔ（ＩＲ）及び赤外域日射反射率についての表１に記載されたデータは、システム全体、即ちそれに対応するコーティングを有する２枚のパネル状要素から成る合わせガラス要素に関する。これに関しては図１ｂが参照される。
【００９０】
表１には、図３ａ及び３ｂに示した種々の層系についてのデータが示されている。
【表１】
2013509602.tif 000003
【００９１】
表１から明らかなように、反射防止膜と組み合わされた、２枚のパネルとこれらに挟まれた銀をベースとする赤外反射系とから成る本発明による装置についての最大コントラスト、つまりＴｖｉｓ／Ｒｖｉｓ＝６０が最大透過率Ｔｖｉｓ、つまり８４％とともに、６８％の最大ＩＲ日光反射及び９％のみの低赤外透過率Ｔ（ＩＲ）で複合材系の第１及び／又は第２のパネルに現れている。
【００９２】
表１から明らかなように、ＸＩＲフィルムを備えた合わせガラス板もまた低い透過率を有するが、それにもかかわらず赤外域日射反射率は４０％のみであって、金属ないしは銀をベースとする赤外反射層の場合のような６８％ではない。ＸＩＲフィルムには、つまり天然太陽光ないしは太陽スペクトルの赤外線の大部分が吸収ないしはもたらされ、それによりこのような系は金属をベースとする赤外反射層を有する系に比べて許容し得ないほどに加熱される。
【００９３】
Ｔ＝５７６２Ｋを有するプランク放射体によって十分に表わすことができる近似の太陽スペクトルを用いて、７８０ｎｍを超えて２５００ｎｍまでの赤外域での太陽光エネルギーのどのくらいがなくなるのかを導き出すことができ：それによればこの範囲内の太陽エネルギーの約４５％であり、そして３５０ｎｍ−７８０ｎｍの範囲内では約５５％である。この場合には３５０ｎｍ未満の紫外分は無視した、というのもその透過率がこの場合には固形ないしは液状の充填材によって既に顕著に減少されているからである。２５００ｎｍを超える波長も同様に考慮しなかった、というのもガラスが２５００ｎｍ超そのものを著しく吸収するからである。
【００９４】
図３ｂには近似された太陽スペクトル１０５０のほかに、可視域の７８０ｎｍ未満では反射を示さずに７８０ｎｍ超では１００％の反射率を示す理想赤外線鏡１０４０も示されている。鏡のこの理想設計は、可視域を損なうことなく該当する日射の約４５％の反射を可能にする。赤外反射の数値は本願の場合にはこの理想赤外鏡に相関して示されている。
【００９５】
図３ａの例のスペクトル反射率が、Ｔ＝５７６２Ｋを有するプランク放射体の形で近似された近似された太陽スペクトルの相対強度で畳み込まれる場合には、７８０ｎｍを超える赤外域の日射のどのくらいが反射されるかをつきとめることができる。７８０ｎｍを超えての１００％の反射を示す理想赤外鏡の反射率に対するこの値は、本願では赤外域日射反射率と定義される。
【００９６】
表１から、本明細書に記載した銀をベースとする赤外反射層を用いて、曲線１０４０の理想鏡に対して６８％の赤外域日射反射率に相当する、太陽スペクトル全体のエネルギーの３０％を反射することができるのに対してＸＩＲフィルムでは、理想鏡に対して４０％の赤外域日射反射率に相当する１８％しか可能ではないことがわかる。
【００９７】
当業者には、実際の実施の場合には曲線１０００、１１００、１０４０及び１０５０の可視スペクトルのなお一部を赤外反射に利用することができることは明らかである、というのも眼が可視域の縁部に向かってますます不感になるからである。効果を証明するために、理想鏡による簡略化を導入した。
【００９８】
例えば前記の赤外反射コーティングを備えた合わせガラス板の本発明による系によって、ディスプレイ分野における屋外使用の場合の可視波長域内の高い光学的コントラストをとりわけ高い赤外反射率に結びつけることならびにしたがって近赤外域日射に基づく入熱を回避することが初めて可能となった。さらなる利点は簡単に製造できることである、というのも銀をベースとするＬｏｗ−Ｅコーティングのための標準のコーティング工程を赤外コーティングの生成に使用することができるからである。
【００９９】
図４ａ〜４ｄならびに５ａ〜５ｂは、本発明の第２の態様による偏光フィルタを備えた本発明による装置の断面図を示す。
【０１００】
図４ａでは第１のパネル状要素が符号２００１で示されている。図４ａでは偏光フィルタ２００５を接着層２００３を用いて直接第１のパネル状要素に接合した。
【０１０１】
図４ｂは、偏光フィルタ２００５が２つの充填材２００７及び２００９を用いて２枚のパネル状要素２００１及び２００２間に挿入された解決のさらなる別の形を示している。偏光フィルタ２００５は２枚のパネル状要素２００１及び２００２とともに一つの複合材ないしは合わせガラス板を形成する。複合材を形成するために２枚のパネル２００１及び２００２間の隙間に固形もしくは液状の充填材２００７及び２００９、殊にポリマー材料又は硬化された無機物質、を挿入する。２枚のパネルがガス状媒体を有する隙間によって相互に分離されて配置されている断熱ガラス複合材と異なり、本発明による装置の場合にはパネル状要素２００１及び２００２は充填材２００７及び２００９ならびに偏光フィルタ２００５を介して直接相互に接していて、合わせガラス要素を生じている。
【０１０２】
可視波長域内で表示装置から本装置２０１０を通って観察者に至る高い透過率Ｔｖｉｓを達成するために、そして本装置２０１０に片側もしくは両側から入射する光の、特にＲｖｉｓ＜２％、殊に＜１％、である低い反射率Ｒｖｉｓを達成するために、図４ｃ及び４ｄに示されたとおり、本装置ないしは合わせガラス要素２０１０の内部の反射率Ｒｖｉｓを最小にする酸化物及び／又は伝導性酸化物適合層が備えられていてよい。
【０１０３】
図５ａ及び５ｂは、図４に示した偏光フィルタと、例えば図１ａ〜１ｂに示した付加的な赤外反射コーティングとの組合せを示しており、この組合せは前記構造に組み込むことができる。図５ａには例えばＸＩＲ日射遮蔽フィルムであってよい層２２０１ならびに図５ｂには例えばＬｏｗ−Ｅ層によって実現することができる層２２０２が例として示されている。前記系へのＬｏｗ−Ｅ層の組込みには、例えば前記記述、例えば図１ａ〜３についての記述、で説明された全ての前提条件が該当する。
【０１０４】
赤外反射コーティング、殊に銀層を基礎とするＬｏｗ−Ｅコーティングの形成は非特許文献１、ｐ．１６７−１７１に詳細に記載されており、この特許文献の開示内容がきわめて広範囲に本願にともに取り入れられる。他の金属、例えば金又はアルミニウム、も赤外反射コーティングとして可能であるのに対して、銀はその良好な色の効果ゆえに優先される。
【０１０５】
本発明による装置がとりわけ屋外領域で表示装置に使用される際には、直射日光の入射の際のコントラストを高めるために本装置の外側面ＡＵＳＳＥＮ、即ち外気に向けられた側面２０１１に反射防止膜２３００、２３０２が備えられている場合が有利である。当然のことながら、内側面ＩＮＮＥＮ、即ち表示装置を向いた本装置の側面２０１２にも反射防止膜２３０１、２３０３が備えられていることが好ましい。最適な作用のためには、パネル状材料２００１、２００２ないしは偏光フィルタ２００５と環境空気ないしは隙間２１０２の空気／充填ガスとの間の境界面のいずれにも反射防止膜が備えられていることが好ましい。
【０１０６】
反射防止膜として、例えばゾル−ゲル法又はスパッター法によって製造された前記例１及び２の反射防止膜が使用される。
【０１０７】
例えば例１及び２に記載された反射防止膜を用いてＴｖｉｓ／Ｒｖｉｓで定義される、１０〜６０、特に２０〜６０、殊に４０〜５０、の範囲内のコントラストが標準光で達成されることができ、この場合、反射防止されていないパネルの場合にはコントラスト値は７未満である。Ｒｖｉｓは標準光Ｄ６５での層の反射率を、Ｔｖｉｓは透過率を、即ち可視波長域３８０〜７８０ｎｍにおける反射率ないしは透過率を示す。
【０１０８】
図６には、ディスプレイ、この場合には液晶表示装置２１３０、のためのアタッチメントパネルとしての本発明による装置２１０１を備えた表示装置２１２０が示されている。図５ｂに示されかつ本明細書で例として使用されているように、本発明による装置には第１のパネル状要素２００１及び第２のパネル状要素２００２ならびにこれらに挟まれた偏光フィルタ２００５及びこれらに挟まれた赤外反射層２２０２及びこの第１のパネルの外側面に施与された反射防止膜２３０２及びこの第２のパネルの外側面に施与された反射防止膜２３０３が備えられている。アタッチメントパネル１０１として形成された本装置の背後にある液晶表示装置２１３０は、これに限定されることなく、照明手段２１３６を備えた２枚のパネル２１３１、２１３２間に挿入された液晶２１３３を有する。照明手段２１３６に向かってパネル２１３１の裏面には液晶表示装置２１３０の後方の偏光子２１３４が取り付けられており、そしてパネル２１３２の前面には前方の偏光子２１３５が取り付けられている。別の選択肢としてこの前方の偏光子２１３５を省略してもよく、その際、その機能はこの実施形態ではその場合にはアタッチメントパネル２１０１の偏光フィルタ２００５によって受け継がれる。液晶表示装置２１３０全体はハウジング２１３７に組み込まれている。液晶表示装置２１３０は可能なディスプレイの一つにすぎず、その他の可能なディスプレイには制御可能ＬＥＤあるいはまたＯＬＥＤが含まれる。液晶表示装置が示されてはいるが、本発明はこれに限定されていない。
【０１０９】
アタッチメントパネルとしての本発明による装置２１０１によって、太陽２１５０の光によりアタッチメントパネルと液晶表示装置２１３０間の隙間２１０２が加熱されるのが十分に阻止される。しかし、それにもかかわらず液晶表示装置２１３０の固有の発熱という理由から、液晶表示装置を能動的に冷却装置２１６０で冷却する必要がある。
【０１１０】
しかしながら、冷却装置２１６０は、従来技術の場合よりはるかに小さくサイズ決定されることができる、というのもパネルと液晶表示装置間への日射に基づく入熱が行なわれないからである。
【０１１１】
図７は、波長４００ｎｍ〜２０００ｎｍにわたる組み込まれた偏光子及び種々の層系を備えた装置についての透過率を示す。
【０１１２】
曲線２５００では、図１ｂの場合の構造に類似の、ポリウレタンフィルムを用いて厚さ４ｍｍの２枚のパネル状の透明な要素間に挿入積層された偏光子から成る装置２０１０についての透過率が示されている。この曲線における透過率は４３０ｎｍ〜７５０ｎｍの範囲内で透過率６０％以上である。曲線２５０１は曲線２５００と同じ構造を示しており、この場合、試料を９０°回転させた。透過率はこの場合には４３０ｎｍ〜７５０ｎｍの範囲内で１０％未満であり、それどころか大部分は透過率１％未満である。
【０１１３】
図８は、波長４００ｎｍ〜２０００ｎｍにわたる組み込まれた偏光子及び種々の層系を備えた装置についての反射率を示す。積層物の外側面上への図４ｄの構造に同じ挿入された反射防止層（２３０２、２３０３）によって本装置２０１０の全反射は、約８％を示すコーティングされていないフロートガラスの使用下での反射に対して３８０ｎｍ〜７８０ｎｍの光の可視域で顕著に下げられる。
【０１１４】
【表２】
2013509602.tif 000004
表２：図４ｄによる偏光フィルタを備えたＣＯＮＴＵＲＡＮの反射率及び透過率及び比較のために偏光フィルタなしのＣＯＮＴＵＲＡＮ
【０１１５】
表２には図４ｄによる偏光フィルタを備えたＳｃｈｏｔｔ  ＡＧ社のＣＯＮＴＵＲＡＮの反射率及び透過率についてのデータならびに偏光フィルタなしのＣＯＮＴＵＲＡＮが比較されて示されている。偏光フィルタのない構造の場合には太陽光（非偏光）が９６％でガラスを通過して背後にある液晶ディスプレイを加熱しているのがわかる（この観測は、可視の、つまり３８０ｎｍ〜７８０ｎｍである日射の一部に該当する）。同時に液晶ディスプレイから放射された光が同様に同一のパーセンテージでガラスを通過して観察者に到達することができる。偏光フィルタを使用するやいなや、偏光されていない可視の太陽光の４４％しか透過されず、その一方で定義によれば平行な偏光方向に沿って配向された液晶ディスプレイの放射の８３．６％が本装置１０を通過する。つまり液晶ディスプレイから観察者への放射の透過率はわずかしか減衰されない。Ｔｖｉｓ（Ｄ６５、非偏光）：Ｔｖｉｓ（Ｄ６５、平行）の比によって、この解決策によって効果的に太陽光の可視光線の５３％しかディスプレイに到達しないことが示されている。これによりディスプレイは目立ってわずかにしか加熱されない。
【０１１６】
表１による本装置２０１０の０．９％のみの低い反射率Ｒｖｉｓによって、液晶ディスプレイ画面の画像を見た際の太陽光の好ましくない反射の抑制が同時に達成することができる。したがってそれどころか、この構造によって反射防止ガラスを備えたディスプレイ装置の標準的な構造に対して若干改善された値が達成される。
【０１１７】
偏光子及び場合によっては赤外反射フィルムを備えた本発明による装置によって、表示装置の輝度を有意に低下させることも、同時にとりわけ可視波長域内の日射全体にわたる入熱を低下させることもなく、高い光学的なコントラスト、即ち、とりわけ屋外使用の場合の、可視波長域での、太陽光の好ましくない反射に対する表示装置からの所望の放射の比を達成することが初めて可能となる。もう一つの利点は簡単な製造可能性である、というのも標準的工程及びフィルムを本発明の実現に使用することができるからである。
【図１ａ】
2013509602.tif 000005
【図１ｂ】
2013509602.tif 000006
【図２】
2013509602.tif 000007
【図３ａ】
2013509602.tif 000008
【図３ｂ】
2013509602.tif 000009
【図４ａ】
2013509602.tif 000010
【図４ｂ】
2013509602.tif 000011
【図４ｃ】
2013509602.tif 000012
【図４ｄ】
2013509602.tif 000013
【図５ａ】
2013509602.tif 000014
【図５ｂ】
2013509602.tif 000015
【図６】
2013509602.tif 000016
【図７】
2013509602.tif 000017
【図８】
2013509602.tif 000018
【国際調査報告】
2013509602.tif 000019
2013509602.tif 000020
2013509602.tif 000021
2013509602.tif 000022
2013509602.tif 000023
2013509602.tif 000024
2013509602.tif 000025
2013509602.tif 000026
2013509602.tif 000027
2013509602.tif 000028